(57)【要約】【課題】本発明は、微細藻類等の非水溶性物を水溶液中から効率的、簡便かつ低コストで回収する方法を提供することを目的とする。【解決手段】本発明は、（１）非水溶性物を含有する水溶液に、刺激に応答して親水性と疎水性の相転移をする刺激応答性磁性微粒子を含有させ、刺激を与えて刺激応答性磁性微粒子を疎水性として非水溶性物と結合させ、非水溶性物と刺激応答性磁性微粒子との凝集物を生成させる工程、（２）工程（１）で生成させた凝集物を磁力により水溶液中から分離する工程、（３）工程（２）で分離した凝集物に工程（１）と反対の刺激を与えて刺激応答性磁性微粒子を親水性とし、非水溶性物を刺激応答性磁性微粒子からリリースする工程を含む、水溶液中に存在する非水溶性物を回収する方法に関する。【選択図】なし【特許請求の範囲】
【請求項１】
以下の工程（１）〜（３）を含む、水溶液中に存在する非水溶性物を回収する方法。
（１）非水溶性物を含有する水溶液に、刺激に応答して親水性と疎水性の相転移をする刺激応答性磁性微粒子を含有させ、刺激を与えて刺激応答性磁性微粒子を疎水性として非水溶性物と結合させ、非水溶性物と刺激応答性磁性微粒子との凝集物を生成させる工程
（２）工程（１）で生成させた凝集物を磁力により水溶液中から分離する工程
（３）工程（２）で分離した凝集物に工程（１）と反対の刺激を与えて刺激応答性磁性微粒子を親水性とし、非水溶性物を刺激応答性磁性微粒子からリリースする工程
【請求項２】
以下の工程（１’）〜（３’）を含む、水溶液中に存在する非水溶性物を回収する方法。
（１’）非水溶性物を含有する水溶液に、刺激に応答して親水性と疎水性の相転移をする刺激応答性ポリマーと磁性微粒子を含有させ、刺激を与えて刺激応答性ポリマーを疎水性として非水溶性物と結合させ、非水溶性物と刺激応答性ポリマーと磁性微粒子との凝集物を生成させる工程
（２’）工程（１’）で生成させた凝集物を磁力により水溶液中から分離する工程
（３’）工程（２’）で分離した凝集物に工程（１’）と反対の刺激を与えて刺激応答性ポリマーを親水性とし、非水溶性物を刺激応答性ポリマーと磁性微粒子からリリースする工程
【請求項３】
前記刺激応答性磁性微粒子が、温度変化、ｐＨ変化、光変化およびイオン強度変化から選ばれる少なくとも１つに応答して、親水性と疎水性との相転移を生じる高分子が表面修飾された磁性微粒子である、請求項１に記載の方法。
【請求項４】
前記刺激応答性ポリマーが、温度変化、ｐＨ変化、光変化およびイオン強度変化から選ばれる少なくとも１つに応答して、親水性と疎水性との相転移を生じる高分子である請求項２に記載の方法。
【請求項５】
前記親水性と疎水性との相転移を生じる高分子が下限臨界共溶温度を有する温度応答性ポリマーまたは上限臨界共溶温度を有する温度応答性ポリマーである請求項３または４に記載の方法。
【請求項６】
前記下限臨界共溶温度を有する温度応答性ポリマーがＮ−エチル（メタ）アクリルアミド、Ｎ−ｎ−プロピル（メタ）アクリルアミド、Ｎ−イソプロピル（メタ）アクリルアミド、Ｎ，Ｎ−ジエチル（メタ）アクリルアミド、Ｎ−メチル−Ｎ−ｎ−プロピル（メタ）アクリルアミド、Ｎ−テトラヒドロフルフリル（メタ）アクリルアミド、Ｎ−エトキシプロピル（メタ）アクリルアミド、Ｎ−エトキシエチル（メタ）アクリルアミド、Ｎ−１−メチル−２−メトキシエチル（メタ）アクリルアミド、Ｎ−モルホリノプロピル（メタ）アクリルアミド、Ｎ−メトキシプロピル（メタ）アクリルアミド、Ｎ−イソプロポキシプロピル（メタ）アクリルアミド、Ｎ−イソプロポキシエチル（メタ）アクリルアミド、Ｎ−シクロプロピル（メタ）アクリルアミド、Ｎ−メチル−Ｎ−エチル（メタ）アクリルアミド、Ｎ−メチル−Ｎ−イソプロピル（メタ）アクリルアミド、Ｎ−（メタ）アクリロイルピペリジン、Ｎ−（メタ）アクリロイルピロリジン、Ｎ−（メタ）アクリロイルモルホリン、Ｎ−（２，２−ジメトキシエチル）−Ｎ−メチル（メタ）アクリルアミド、Ｎ−１−メトキシメチルプロピル（メタ）アクリルアミド、Ｎ−ジ（２−メトキシエチル）（メタ）アクリルアミド、Ｎ−２−メトキシエチル−Ｎ−ｎ−プロピル（メタ）アクリルアミド、Ｎ−２−メトキシエチル−Ｎ−エチル（メタ）アクリルアミド、Ｎ−２−メトキシエチル−Ｎ−イソプロピル（メタ）アクリルアミド、Ｎ−メトキシエトキシプロピル（メタ）アクリルアミド、Ｎ−（１，３−ジオキソラン−２−イル）メチル（メタ）アクリルアミド、Ｎ−メチル−Ｎ−（１，３−ジオキソラン−２−イル）メチル（メタ）アクリルアミド、Ｎ−ピロリジノメチル（メタ）アクリルアミド、Ｎ−ピペリジノメチル（メタ）アクリルアミド、Ｎ，Ｎ−ジメチルアミノエチル（メタ）アクリレート（（メタ）アクリル酸２−（ジメチルアミノ）エチル）、Ｎ−メチル−Ｎ−エチルアミノエチル（メタ）アクリレート、Ｎ，Ｎ−ジエチルアミノエチル（メタ）アクリレート、Ｎ，Ｎ−ジメチルアミノプロピル（メタ）アクリレート、Ｎ−メチル−Ｎ−エチルアミノプロピル（メタ）アクリレート、Ｎ，Ｎ−ジエチルアミノプロピル（メタ）アクリレート、Ｎ−２−モルホリノエチル（メタ）アクリレート、Ｎ−２−モルホリノエトキシエチル（メタ）アクリレート、N−ｔ−ブチルアクリルアミド、Ｎ，Ｎ−ジメチルアクリルアミドおよび８−（メタ）アクリロイル−１，４−ジオキサ−８−アザスピロ［４，５］デカンからなる群から選ばれる少なくとも１種類の単重合体又は共重合体である、請求項５に記載の方法。
【請求項７】
前記上限臨界共溶温度を有する温度応答性ポリマーがアクリロイルグリシンアミド、メタクリロイルグリシンアミド、アクリロイルアスパラギンアミド、メタクリロイルアスパラギンアミド、アクリロイルグルタミンアミド及びメタクリロイルグルタミンアミドからなる群から選ばれる少なくとも１種類の単重合体又は共重合体である、請求項５に記載の方法。
【請求項８】
前記非水溶性物が微生物である請求項１〜７のいずれか１項に記載の方法。
【請求項９】
前記微生物が、高度不飽和脂肪酸、天然色素、ビタミン、アミノ酸、ミネラル、アルコール類、水素、糖質、脂質、タンパク質、脂肪酸、有機酸および炭化水素から選ばれる少なくとも１の物質を生産する微細藻類である、請求項８に記載の方法。
【請求項１０】
前記微生物が炭化水素を生産する微細藻類であって、該微細藻類がオーランチオキトリウム、ボトリオコッカス・ブラウニー、シュードコリシスチス・エリプソイディアおよびシキゾリウムから選ばれる少なくとも１の藻類またはこれら藻類の変異株もしくは遺伝子組み換え株である、請求項９に記載の方法。
【請求項１１】
前記工程（３）または前記工程（３’）において、さらに超音波処理を行う、請求項１〜１０のいずれか１項に記載の方法。
【請求項１２】
刺激応答性磁性微粒子を含む、水溶液中に存在する非水溶性物を回収するためのキット。
【請求項１３】
刺激応答性ポリマーと磁性微粒子を含む、水溶液中に存在する非水溶性物を回収するためのキット。
【発明の詳細な説明】
【技術分野】
【０００１】
本発明は、水溶液中の非水溶性物を回収する方法に関し、より詳しくは水溶液中の微生物、特に微細藻類を回収する方法に関するものである。
【背景技術】
【０００２】
バイオマスを用いた液体燃料、健康食品、医薬品、香粧品または動物性飼料等の製造は、持続的な経済発展に不可欠な技術である。例えば、光合成により炭化水素を生産する微生物の一種である微細藻類は潜在的生産能力の高さから期待が大きく、微細藻類を培養することで、炭化水素化合物などのバイオマスを産生させる様々な研究が既に行われている。
【０００３】
微細藻類を用いてのバイオマスの生産には、効率的な微細藻類の培養方法、微細藻類の回収方法、更には産生するオイル等のバイオマスの抽出方法が開発されておらず、コストが高いという問題点がある。その最大の原因の一つが、微細藻類の効率的な回収方法がないことである。
【０００４】
具体的には、微細藻類は通常、液中に浮遊しながら生育するため、微細藻類をバイオマスとして利用するためには、非常に希薄な濃度の微細藻類を大量の液中から回収しなければならない。加えて、微細藻類の生育のためには光エネルギーが必要であるため、十分な光の照射を確保するためには液中に存在する微細藻類の濃度を過度に高くすることが出来ない。
【０００５】
結果として、液中に浮遊する微細藻類を回収するには、多量の水をろ過する必要があった。また、微細藻類のサイズは一般的に小さく、ろ過も容易ではなかった。このような問題を解決するための回収方法の検討として、沈殿剤を用いる方法、遠心分離機を用いる方法、微細藻類をより大型の生物の餌とした後に、該大型の生物を回収する方法などが試みられたものの、いずれの方法も根本的な解決には至っていない。
【０００６】
また、生活排水等による水域内への栄養塩の供給と蓄積が要因として起こる富栄養化により、湖沼等の閉鎖性水域では、アオコ等の藻類の異常増殖が発生する。このような藻類の異常増殖により、水道の取水、水産、農業または観光の場としての水環境の利用への障害が生じる。このため、異常増殖した微細藻類を効率的に回収する浄化技術が必要とされている。
【０００７】
これまでに、水中の微細藻類等の非磁性物質に対し磁性を付し、磁性フロックを形成させ、その後に、磁気分離装置で水中から微細藻類を分離回収する磁気分離方法が開発されている（非特許文献１）。この磁気分離方法は、高磁場を利用することで高速分離処理が可能で、装置もコンパクトになること、物理的に処理するために化学薬剤を要しないこと等の利点がある。
【先行技術文献】
【非特許文献】
【０００８】
【非特許文献１】渡部恒雄、「新しい磁気分離工学の創成を目指して」、分離技術、Ｖｏｌ．３２、Ｎｏ．５、ｐｐ．２７４−２７９（２００２）
【発明の概要】
【発明が解決しようとする課題】
【０００９】
非特許文献１の技術では、非磁性物質に対し磁性を付し、磁性フロックを形成させるための工程において時間および手間を要し、さらにはマグネタイトと磁性フロックの形成しやすさが藻類の形態によって異なり、微細藻類の種類によって回収率が変化するため、実用化しにくいという問題点がある。
【００１０】
本発明は、微細藻類等の非水溶性物を水溶液中から効率的、簡便かつ低コストで回収する方法を提供することを目的とする。
【課題を解決するための手段】
【００１１】
本発明者は上記の目的を達成するため、鋭意検討した結果、水溶液中の非水溶性物を効率的に回収する方法を見出した。すなわち、本発明は下記の構成により達成されるものである。
【００１２】
［１］以下の工程（１）〜（３）を含む、水溶液中に存在する非水溶性物を回収する方法。
（１）非水溶性物を含有する水溶液に、刺激に応答して親水性と疎水性の相転移をする刺激応答性磁性微粒子を含有させ、刺激を与えて刺激応答性磁性微粒子を疎水性として非水溶性物と結合させ、非水溶性物と刺激応答性磁性微粒子との凝集物を生成させる工程
（２）工程（１）で生成させた凝集物を磁力により水溶液中から分離する工程
（３）工程（２）で分離した凝集物に工程（１）と反対の刺激を与えて刺激応答性磁性微粒子を親水性とし、非水溶性物を刺激応答性磁性微粒子からリリースする工程
［２］以下の工程（１’）〜（３’）を含む、水溶液中に存在する非水溶性物を回収する方法。
（１’）非水溶性物を含有する水溶液に、刺激に応答して親水性と疎水性の相転移をする刺激応答性ポリマーと磁性微粒子を含有させ、刺激を与えて刺激応答性ポリマーを疎水性として非水溶性物と結合させ、非水溶性物と刺激応答性ポリマーと磁性微粒子との凝集物を生成させる工程
（２’）工程（１’）で生成させた凝集物を磁力により水溶液中から分離する工程
（３’）工程（２’）で分離した凝集物に工程（１’）と反対の刺激を与えて刺激応答性ポリマーを親水性とし、非水溶性物を刺激応答性ポリマーと磁性微粒子からリリースする工程
［３］前記刺激応答性磁性微粒子が、温度変化、ｐＨ変化、光変化およびイオン強度変化から選ばれる少なくとも１つに応答して、親水性と疎水性との相転移を生じる高分子が表面修飾された磁性微粒子である、［１］に記載の方法。
［４］前記刺激応答性ポリマーが、温度変化、ｐＨ変化、光変化およびイオン強度変化から選ばれる少なくとも１つに応答して、親水性と疎水性との相転移を生じる高分子である［２］に記載の方法。
［５］前記親水性と疎水性との相転移を生じる高分子が下限臨界共溶温度を有する温度応答性ポリマーまたは上限臨界共溶温度を有する温度応答性ポリマーである［３］または［４］に記載の方法。
［６］前記下限臨界共溶温度を有する温度応答性ポリマーがＮ−エチル（メタ）アクリルアミド、Ｎ−ｎ−プロピル（メタ）アクリルアミド、Ｎ−イソプロピル（メタ）アクリルアミド、Ｎ，Ｎ−ジエチル（メタ）アクリルアミド、Ｎ−メチル−Ｎ−ｎ−プロピル（メタ）アクリルアミド、Ｎ−テトラヒドロフルフリル（メタ）アクリルアミド、Ｎ−エトキシプロピル（メタ）アクリルアミド、Ｎ−エトキシエチル（メタ）アクリルアミド、Ｎ−１−メチル−２−メトキシエチル（メタ）アクリルアミド、Ｎ−モルホリノプロピル（メタ）アクリルアミド、Ｎ−メトキシプロピル（メタ）アクリルアミド、Ｎ−イソプロポキシプロピル（メタ）アクリルアミド、Ｎ−イソプロポキシエチル（メタ）アクリルアミド、Ｎ−シクロプロピル（メタ）アクリルアミド、Ｎ−メチル−Ｎ−エチル（メタ）アクリルアミド、Ｎ−メチル−Ｎ−イソプロピル（メタ）アクリルアミド、Ｎ−（メタ）アクリロイルピペリジン、Ｎ−（メタ）アクリロイルピロリジン、Ｎ−（メタ）アクリロイルモルホリン、Ｎ−（２，２−ジメトキシエチル）−Ｎ−メチル（メタ）アクリルアミド、Ｎ−１−メトキシメチルプロピル（メタ）アクリルアミド、Ｎ−ジ（２−メトキシエチル）（メタ）アクリルアミド、Ｎ−２−メトキシエチル−Ｎ−ｎ−プロピル（メタ）アクリルアミド、Ｎ−２−メトキシエチル−Ｎ−エチル（メタ）アクリルアミド、Ｎ−２−メトキシエチル−Ｎ−イソプロピル（メタ）アクリルアミド、Ｎ−メトキシエトキシプロピル（メタ）アクリルアミド、Ｎ−（１，３−ジオキソラン−２−イル）メチル（メタ）アクリルアミド、Ｎ−メチル−Ｎ−（１，３−ジオキソラン−２−イル）メチル（メタ）アクリルアミド、Ｎ−ピロリジノメチル（メタ）アクリルアミド、Ｎ−ピペリジノメチル（メタ）アクリルアミド、Ｎ，Ｎ−ジメチルアミノエチル（メタ）アクリレート（（メタ）アクリル酸２−（ジメチルアミノ）エチル）、Ｎ−メチル−Ｎ−エチルアミノエチル（メタ）アクリレート、Ｎ，Ｎ−ジエチルアミノエチル（メタ）アクリレート、Ｎ，Ｎ−ジメチルアミノプロピル（メタ）アクリレート、Ｎ−メチル−Ｎ−エチルアミノプロピル（メタ）アクリレート、Ｎ，Ｎ−ジエチルアミノプロピル（メタ）アクリレート、Ｎ−２−モルホリノエチル（メタ）アクリレート、Ｎ−２−モルホリノエトキシエチル（メタ）アクリレート、N−ｔ−ブチルアクリルアミド、Ｎ，Ｎ−ジメチルアクリルアミドおよび８−（メタ）アクリロイル−１，４−ジオキサ−８−アザスピロ［４，５］デカンからなる群から選ばれる少なくとも１種類の単重合体又は共重合体である、［５］に記載の方法。
［７］前記上限臨界共溶温度を有する温度応答性ポリマーがアクリロイルグリシンアミド、メタクリロイルグリシンアミド、アクリロイルアスパラギンアミド、メタクリロイルアスパラギンアミド、アクリロイルグルタミンアミドおよびメタクリロイルグルタミンアミドからなる群から選ばれる少なくとも１種類の単重合体又は共重合体である、［５］に記載の方法。
［８］前記非水溶性物が微生物である［１］〜［７］のいずれか１に記載の方法。
［９］前記微生物が、高度不飽和脂肪酸、天然色素、ビタミン、アミノ酸、ミネラル、アルコール類、水素、糖質、脂質、タンパク質、脂肪酸、有機酸および炭化水素から選ばれる少なくとも１の物質を生産する微細藻類である、［８］に記載の方法。
［１０］前記微生物が炭化水素を生産する微細藻類であって、該微細藻類がオーランチオキトリウム、ボトリオコッカス・ブラウニー、シュードコリシスチス・エリプソイディアおよびシキゾリウムから選ばれる少なくとも１の藻類またはこれら藻類の変異株もしくは遺伝子組み換え株である、［９］に記載の方法。
［１１］前記工程（３）または前記工程（３’）において、さらに超音波処理を行う、［１］〜［１０］のいずれか１に記載の方法。
［１２］刺激応答性磁性微粒子を含む、水溶液中に存在する非水溶性物を回収するためのキット。
［１３］刺激応答性ポリマーと磁性微粒子を含む、水溶液中に存在する非水溶性物を回収するためのキット。
【発明の効果】
【００１３】
本発明の方法では、非水溶性物を含有する水溶液中に、刺激に応答して親水性と疎水性の相転移をする刺激応答性磁性微粒子を含有させるか、または刺激応答性ポリマーと磁性微粒子を含有させて、刺激応答性磁性微粒子に刺激を与えるか、または刺激応答性ポリマーと磁性微粒子に刺激を与えることにより、迅速且つ効率的に非水溶性物と刺激応答性磁性微粒子との凝集物、または非水溶性物と刺激応答性ポリマーと磁性微粒子との凝集物を調製することができる。
【００１４】
このようにして得られた凝集物を磁力により水溶液中から分離した後、前記刺激とは反対の刺激を該凝集物に与えて刺激応答性磁性微粒子または刺激応答性ポリマーを親水性とし、非水溶性物を刺激応答性磁性微粒子からリリースするか、または非水溶性物を刺激応答性ポリマーと磁性微粒子からリリースすることで、簡便且つ効率的に水溶液中から非水溶性物を分離、回収することができる。
【図面の簡単な説明】
【００１５】
【図１】図１は回収前の試料を示す図である。
【図２】図２は回収後の試料を示す図である。（実施例１）
【図３】図３は回収後の試料を示す図である。（実施例２）
【図４】図４ＡおよびＢは回収後の試料を示す図である。（実施例３）
【図５】図５ＡおよびＢは回収後の試料を示す図である。（実施例４）
【図６】図６ＡおよびＢは回収後の試料を示す図である。（実施例５）
【図７】図７は回収後の試料を示す図である。（比較例１）
【図８】図８は回収後の試料を示す図である。（比較例２）
【図９】図９は回収後の試料を示す図である。（比較例３）
【発明を実施するための形態】
【００１６】
本発明の水溶液中の微細藻類の回収方法は、以下の工程（１）〜（３）を含む、水溶液中に存在する非水溶性物を回収する方法である。
（１）非水溶性物を含有する水溶液に、刺激に応答して親水性と疎水性の相転移をする刺激応答性磁性微粒子を含有させ、刺激を与えて刺激応答性磁性微粒子を疎水性として非水溶性物と結合させ、非水溶性物と磁性微粒子との凝集物を生成させる工程
（２）工程（１）で生成させた凝集物を磁力により水溶液中から分離する工程
（３）工程（２）で分離した凝集物に工程（１）と反対の刺激を与えて刺激応答性磁性微粒子を親水性とし、非水溶性物を刺激応答性磁性微粒子からリリースする工程
【００１７】
また、本発明の水溶液中の微細藻類の回収方法は、以下の工程（１’）〜（３’）を含む、水溶液中に存在する非水溶性物を回収する方法である。
（１’）非水溶性物を含有する水溶液に、刺激に応答して親水性と疎水性の相転移をする刺激応答性ポリマーと磁性微粒子を含有させ、刺激を与えて刺激応答性ポリマーを疎水性として非水溶性物と結合させ、非水溶性物と刺激応答性ポリマーと磁性微粒子との凝集物を生成させる工程
（２’）工程（１’）で生成させた凝集物を磁力により水溶液中から分離する工程
（３’）工程（２’）で分離した凝集物に工程（１’）と反対の刺激を与えて刺激応答性ポリマーを親水性とし、非水溶性物を刺激応答性ポリマーと磁性微粒子からリリースする工程
【００１８】
以下、各工程について説明する。
【００１９】
工程（１）および工程（１’）
工程（１）は、非水溶性物を含有する水溶液に、刺激に応答して親水性と疎水性の相転移をする刺激応答性磁性微粒子を含有させ、刺激を与えて該刺激応答性磁性微粒子を疎水性とすることにより、非水溶性物と刺激応答性磁性微粒子とを疎水性相互作用により結合させて、非水溶性物と刺激応答性磁性微粒子との凝集物を生成させる工程である。
【００２０】
また、工程（１’）は、非水溶性物を含有する水溶液に、刺激応答性ポリマーと磁性微粒子を含有させ、刺激を与えて刺激応答性ポリマーと磁性微粒子を疎水性とすることにより、非水溶性物と刺激応答性ポリマーと磁性微粒子とを疎水性相互作用により結合させて、非水溶性物と刺激応答性ポリマーと磁性微粒子との凝集物を生成させる工程である。
【００２１】
非水溶性物としては、微生物および動物細胞が好ましい。微生物としては、高度不飽和脂肪酸、天然色素、ビタミン、アミノ酸、ミネラル、アルコール類、水素、糖質、脂質、タンパク質、脂肪酸、有機酸および炭化水素から選ばれる１つ以上の物質を生産する微細藻類、細菌または菌類が挙げられ、該物質を生産する微細藻類が好ましい。また、動物細胞としては、幹細胞が挙げられ、人工多能性幹細胞（ｉＰＳ細胞）または胚性幹細胞（ＥＳ細胞）が好ましい。
【００２２】
具体的には、天然物の色素の一種であるアスタキサンチン生産能を有する微細藻類［例えば、ヘマトコッカス藻（Ｈａｅｍａｔｏｃｏｃｕｓ  ｐｌｕｖｉａｌｉｓ）、クロレラ・ゾフィンギエンシス（Ｃｈｌｏｒｅｌｌａ  ｚｏｆｉｎｇｉｅｎｓｉｓ）、クロロコックム属（Ｃｈｌｏｒｏｃｏｃｃｕｍ  ｓｐ．）、ファフィア・ロドチーマ（Ｐｈａｆｆｉａ  ｒｈｏｄｏｚｙｍａ）、モノラフィディウム属（Ｍｏｎｏｒａｐｈｉｄｉｕｍ  ｓｐ．）など］、高度不飽和脂肪酸の一種であるＤＨＡ（ドコサヘキサエン酸）またはＥＰＡ（エイコサペンタエン酸）の生産能を有する微細藻類［例えば、ピンギオクリシス属（Ｐｉｎｇｕｉｏｃｈｒｙｓｉｓ  ｓｐ．）、パブロバ属（Ｐａｖｌｏｖａ  ｓｐ．）、フェオダクチラム・トリコヌタム（Ｐｈａｅｏｄａｃｔｙｌｕｍ  ｔｒｉｃｏｒｎｕｔｕｍ）、ナンノクロロプシス・オーシャニカ（Ｎａｎｎｏｃｈｌｏｒｏｐｓｉｓ  ｏｃｅａｎｉｃａ）など］が挙げられ、特に、炭化水素の生産能を有する微細藻類［例えば、オーランチオキトリウム属（Ａｕｒａｎｔｉｏｃｈｙｔｒｉｕｍ  ｓｐ．）、ボツリオコッカス・ブラウニー（Ｂｏｔｒｙｏｃｏｃｃｕｓ  ｂｒａｕｎｉｉ）、クロレラ属（Ｃｈｌｏｒｅｌｌａ  ｓｐ．）、シリンドロテカ属（Ｃｙｌｉｎｄｒｏｔｈｅｃａ  ｓｐ．）、ドナリエラ・プリモレクタ（Ｄｕｎａｌｉｅｌｌａ  ｐｒｉｍｏｌｅｃｔａ）、イソクリシス属（Ｉｓｏｃｈｒｙｓｉｓ  ｓｐ．）、ナンノクロリス属（Ｎａｎｎｏｃｈｌｏｒｉｓ  ｓｐ．）、ナンノクロロプシス属（Ｎａｎｎｏｃｈｌｏｒｏｐｓｉｓ  ｓｐ．）、ネオクロリス・オレオアブンダンス（Ｎｅｏｃｈｌｏｒｉｓ  ｏｌｅｏａｂｕｎｄａｎｓ）、ニッチア属（Ｎｉｔｚｓｃｈｉａ  ｓｐ．）、フェオダクチラム・トリコルヌタム（Ｐｈａｅｏｄａｃｔｙｌｕｍ  ｔｒｉｃｏｒｎｕｔｕｍ）、シゾキトリウム属（Ｓｃｈｉｚｏｃｈｙｔｒｉｕｍ  ｓｐ．）、テトラセルミス・スエシカ（Ｔｅｔｒａｓｅｌｍｉｓ  ｓｕｅｃｉｃａ）、シュードコリシスチス・エリプソイディア（Ｐｓｅｕｄｏｃｈｏｒｉｃｙｓｔｉｓ  ｅｌｌｉｐｓｏｉｄｅａ）およびマイクロシスティス属（Ｍｉｃｒｏｃｙｓｔｉｓ  ｓｐ．）など］が好ましく、より好ましくは該微細藻類がオーランチオキトリウム、ボトリオコッカス・ブラウニー、シュードコリシスティス・エリプソイディアおよびシゾキトリウムから選ばれる微細藻類またはこれら微細藻類の変異株もしくは遺伝子組み換え株である。
【００２３】
非水溶性物を含有する水溶液としては、例えば、河川水、湖沼水、井戸水、水道原水、地下水、下水、廃水および公園の水等の環境中に存在する水試料、並びに動物細胞、微細藻類、細菌または菌類の培養液等が挙げられる。なお、水溶性物を含有する水溶液は必要に応じて、油水分離、濾過またはｐＨ調整等の前処理を行ってもよい。
【００２４】
後述する実施例においては、非水溶性物として微細藻類であるオーランチオキトリウムを用いた結果を示したが、本発明の方法はｉＰＳ細胞またはＥＳ細胞等の動物細胞の回収にも好適である。
【００２５】
刺激応答性磁性微粒子とは、刺激応答性の機能を有する磁性微粒子をいう。刺激応答性磁性微粒子は、例えば、温度変化、ｐＨ変化、光変化およびイオン強度変化から選ばれる少なくとも１つに応答して、親水性と疎水性との相転移を生じる高分子が表面修飾された磁性微粒子であることが好ましい。
【００２６】
刺激応答性ポリマーとは、刺激応答性の機能を有するポリマーをいう。刺激応答性ポリマーは、例えば、例えば、温度変化、ｐＨ変化、光変化およびイオン強度変化から選ばれる少なくとも１つに応答して、親水性と疎水性との相転移を生じる高分子であることが好ましい。
【００２７】
磁性微粒子は、酸化鉄、またはフェライトからなる粒子でもよく、例えば多価アルコールとマグネタイトから製造した粒子のように、酸化鉄、フェライト、またはマグネタイトとその他の無機物、有機物とからなる粒子でもよい。
【００２８】
磁性微粒子は、例えば、特表２００２−５１７０８５号公報等に開示された方法によって製造することができる。すなわち、鉄（ＩＩ）塩、または鉄（ＩＩ）塩及び金属（ＩＩ）塩を含有する水溶液を、磁性酸化物の形成のために必要な酸化状態下に置き、水溶液のｐＨを７以上に維持して、酸化鉄、またはフェライト磁性体粒子を形成する方法である。また、金属（ＩＩ）塩を含有する水溶液と鉄（ＩＩＩ）塩を含有する水溶液をアルカリ性条件下で混合することによっても製造することができる。
【００２９】
あるいは、磁性微粒子は、多価アルコールおよびマグネタイトから製造することもできる。この多価アルコールは、構成単位に水酸基を少なくとも２個有し、鉄イオンと結合可能なアルコール構造体であれば、特に制限なく使用することができる。例えば、デキストラン、ポリビニルアルコール、マンニトール、ソルビトールまたはシクロデキストリンなどが挙げられる。例えば、特開２００５−０８２５３８号公報に、デキストランを用いた磁性微粒子の製造方法が開示されており、この方法によって製造することもできる。また、グリシジルメタクリレート重合体のように、エポキシ基を有し、開環後多価アルコール構造体を形成する化合物も使用できる。
【００３０】
磁性微粒子の磁気分離が可能であれば特に限定されないが、回収効率の観点から、磁性微粒子の粒径は１〜１０μｍに調製することが好ましく、３〜７μｍであることがより好ましい。
【００３１】
磁性微粒子の粒子径測定を行える機器としては、粒子径・粒度分布測定装置（Ｚｅｔａｓｉｚｅｒ  Ｎａｎｏ  ＺＳ、Ｍａｌｖｅｒｎ社製）、および透過型電子顕微鏡（日立透過電子顕微鏡  ＨＴ７７００、日立ハイテクノロジーズ社製）が挙げられる。
【００３２】
本発明において使用できる磁性微粒子の市販品としては、例えば、Ｄｙｎａｂｅａｄｓ（登録商標）、ｎａｎｏｍａｇ（登録商標）、ｄｅＳｔａｒｓおよびＭＡＣＳ（登録商標）などが挙げられる。
【００３３】
親水性と疎水性との相転移を生じる高分子としては、溶液中で可逆的に凝集状態と溶解状態とに変化する温度応答性ポリマーが挙げられる。温度応答性ポリマーとしては、ポリマーの重合度により溶解・析出する温度（下限臨界共溶温度または上限臨界共溶温度）を制御することができる、下限臨界共溶温度を有する温度応答性ポリマーまたは上限臨界共溶温度を有する温度応答性ポリマーであることが好ましく、下限臨界共溶温度を有する温度応答性ポリマーであることがより好ましい。
【００３４】
下限臨界共溶温度を有する温度応答性ポリマーは、下限臨界共溶温度が好ましくは１０〜５０℃であるポリマーであれば、特に制限はなく、公知の温度応答性ポリマーを用いることができる。下限臨界共溶温度を有する温度応答性ポリマーとしては、アクリルアミド系ポリマーおよびコポリマー、窒素含有アクリレート系ポリマーおよびコポリマー、並びに、オキシアルキレン鎖を有するビニルエーテル系ポリマー及びコポリマーが好ましく挙げられ、アクリルアミド系ポリマー及びコポリマー、並びに、窒素含有アクリレート系モノマー及びコポリマーがより好ましく挙げられる。
【００３５】
下限臨界共溶温度を有する温度応答性ポリマーとしては、具体的には、例えば、Ｎ−エチル（メタ）アクリルアミド、Ｎ−ｎ−プロピル（メタ）アクリルアミド、Ｎ−イソプロピル（メタ）アクリルアミド、Ｎ，Ｎ−ジエチル（メタ）アクリルアミド、Ｎ−メチル−Ｎ−ｎ−プロピル（メタ）アクリルアミド、Ｎ−テトラヒドロフルフリル（メタ）アクリルアミド、Ｎ−エトキシプロピル（メタ）アクリルアミド、Ｎ−エトキシエチル（メタ）アクリルアミド、Ｎ−１−メチル−２−メトキシエチル（メタ）アクリルアミド、Ｎ−モルホリノプロピル（メタ）アクリルアミド、Ｎ−メトキシプロピル（メタ）アクリルアミド、Ｎ−イソプロポキシプロピル（メタ）アクリルアミド、Ｎ−イソプロポキシエチル（メタ）アクリルアミド、Ｎ−シクロプロピル（メタ）アクリルアミド、Ｎ−メチル−Ｎ−エチル（メタ）アクリルアミド、Ｎ−メチル−Ｎ−イソプロピル（メタ）アクリルアミド、Ｎ−（メタ）アクリロイルピペリジン、Ｎ−（メタ）アクリロイルピロリジン、Ｎ−（メタ）アクリロイルモルホリン、Ｎ−（２，２−ジメトキシエチル）−Ｎ−メチル（メタ）アクリルアミド、Ｎ−１−メトキシメチルプロピル（メタ）アクリルアミド、Ｎ−ジ（２−メトキシエチル）（メタ）アクリルアミド、Ｎ−２−メトキシエチル−Ｎ−ｎ−プロピル（メタ）アクリルアミド、Ｎ−２−メトキシエチル−Ｎ−エチル（メタ）アクリルアミド、Ｎ−２−メトキシエチル−Ｎ−イソプロピル（メタ）アクリルアミド、Ｎ−メトキシエトキシプロピル（メタ）アクリルアミド、Ｎ−（１，３−ジオキソラン−２−イル）メチル（メタ）アクリルアミド、Ｎ−メチル−Ｎ−（１，３−ジオキソラン−２−イル）メチル（メタ）アクリルアミド、Ｎ−ピロリジノメチル（メタ）アクリルアミド、Ｎ−ピペリジノメチル（メタ）アクリルアミド、Ｎ，Ｎ−ジメチルアミノエチル（メタ）アクリレート（（メタ）アクリル酸２−（ジメチルアミノ）エチル）、Ｎ−メチル−Ｎ−エチルアミノエチル（メタ）アクリレート、Ｎ，Ｎ−ジエチルアミノエチル（メタ）アクリレート、Ｎ，Ｎ−ジメチルアミノプロピル（メタ）アクリレート、Ｎ−メチル−Ｎ−エチルアミノプロピル（メタ）アクリレート、Ｎ，Ｎ−ジエチルアミノプロピル（メタ）アクリレート、Ｎ−２−モルホリノエチル（メタ）アクリレート、Ｎ−２−モルホリノエトキシエチル（メタ）アクリレート、N−ｔ−ブチルアクリルアミド、Ｎ，Ｎ−ジメチルアクリルアミドおよび８−（メタ）アクリロイル−１，４−ジオキサ−８−アザスピロ［４，５］デカンよりなる群から選ばれる単量体を用いた単重合体並びに共重合体（コポリマー）が挙げられる。
【００３６】
下限臨界共溶温度を有する温度応答性ポリマーが表面修飾された磁性微粒子としては、具体的には、例えば、ＪＮＣ社製「Ｔｈｅｒｍａ−Ｍａｘ（登録商標）」（以下、「サーママックス」という場合がある。）［例えば、ＪＮＣ社製「Ｔｈｅｒｍａ−Ｍａｘ（登録商標）ＬＣ  Ｃａｒｂｏｘｙｌｉｃ  ａｃｉｄ」（以下、「ＴＭ−ＬＣ」という場合がある。）］等が挙げられる。
【００３７】
ＪＮＣ社製「Ｔｈｅｒｍａ−Ｍａｘ（登録商標）」は、酸化鉄磁性微粒子表面にＮ−イソプロピルアクリルアミド（以下、「ＮＩＰＡＭ」という場合がある。）のポリマーが修飾されている。本明細書において、単に「サーママックス」という場合は、温度応答性磁性微粒子を示しており、「サーママックス溶液」、「サーママックス原液」という場合は、温度応答性磁性微粒子にバッファー等を含んでいることを示している。
【００３８】
ＮＩＰＡＭのポリマー水溶液はポリマーの重合度により下限臨界共溶温度を制御することができ、３２℃前後に下限臨界共溶温度を有し、この温度未満では水に分散するが、これ以上の温度では凝集し容易に磁気で回収できるようになる。
【００３９】
したがって、サーママックスは、その粒子表面を被覆しているＮＩＰＡＭにより、溶液温度３２℃を境として凝集と分散の両状態の間で可逆的に変化する。そのため、粒子が均一に溶液中に分散している３２℃未満の分散状態では、磁気分離は容易ではないが、溶液温度を３２℃以上にすると磁性微粒子は凝集塊を形成し始め、磁気分離が容易に可能となる。
【００４０】
上限臨界共溶温度を有する温度応答性ポリマーは、分散状態では回収困難な磁性微粒子に前記温度応答性ポリマーを表面修飾することで、上限臨界共溶温度未満に温度を低下させることにより、回収可能な大きさの塊に刺激応答性磁性微粒子を凝集させる能力を有していることが必要である。逆に、上限臨界共溶温度以上に温度を上昇させることにより、凝集した刺激応答性磁性微粒子を分散させることができる。本発明の方法に好適に用いることができる温度応答性ポリマーの重合度は、通常５０〜１００００である。
【００４１】
上限臨界共溶温度を有する温度応答性ポリマーとしては、具体的には、例えば、アクリロイルグリシンアミド、メタクリロイルグリシンアミド、アクリロイルアスパラギンアミド、メタクリロイルアスパラギンアミド、アクリロイルグルタミンアミドおよびメタクリロイルグルタミンアミドからなる群から選ばれる少なくとも１種類の単重合体又は共重合体（コポリマー）が挙げられる。
【００４２】
下限臨界共溶温度を有する温度応答性ポリマーおよび上限臨界共溶温度を有する温度応答性ポリマーは、例えば、上記モノマーを有機溶媒又は水に溶解し、不活性ガスで系中を置換した後、重合温度まで昇温し、有機溶媒中であればアゾビスイソブチロニトリル等のアゾ系開始剤、過酸化ベンゾイル等の過酸化物、水系であれば過硫酸アンモニウム、過硫酸カリウム、２，２’−アゾビス（２−アミジノプロパン）二塩酸塩、４，４’−アゾビス（４−シアノ吉草酸）等の重合開始剤を添加し、攪拌下加熱を続けることにより得ることができる。その後、貧溶媒中で再沈殿を行い、析出したポリマーをろ取することで、製造したポリマーを精製することができる。
【００４３】
刺激に応答して親水性と疎水性との相転移を生じる高分子を磁性微粒子の表面に固定する方法としては、例えば、反応性の官能基を介して該高分子を磁性微粒子に結合させる方法等の当技術分野で周知の方法が挙げられる（ＡＤＶ．Ｐｏｌｙｍ．Ｓｃｉ．，Ｖｏｌ．４、ｐ１１１、１９６５や、Ｊ．Ｐｏｌｙｍｅｒ Ｓｃｉ．，Ｐａｒｔ−Ａ，３，ｐ１０３１，１９６５に記載されている）。
【００４４】
非水溶性物を含有する水溶液中への刺激応答性磁性微粒子の添加量は、水溶液中の非水溶性物と等量以上を添加することが好ましい。短時間で非水溶性物を吸着するためには、非水溶性物の濃度が低い場合でも高い回収率とするように刺激応答性磁性微粒子の添加量を大きくすることが好ましい。回収対象の非水溶性物を含有する水溶液の非水溶性物の濃度の範囲と、目標とする回収率に対応する刺激応答性磁性微粒子の必要量は予備試験により確認した後、添加量を設定することが好ましい。
【００４５】
前記刺激応答性磁性微粒子に付与する刺激としては、例えば、温度変化、ｐＨ変化、光変化およびイオン強度変化等が挙げられ、各刺激の条件は適宜調整すればよい。非水溶性物と磁性微粒子との凝集物が生成したことは、目視、吸光度の測定、透過率の測定または磁石による磁気回収等の手段により確認することができる。
【００４６】
工程（１）または（１’）においては、非水溶性物と刺激応答性磁性微粒子との凝集を促進、または非水溶性物と刺激応答性ポリマーと磁性微粒子との凝集を促進する凝集促進剤を含有する水溶液（以下、凝集促進剤溶液ともいう）を、非水溶性物と刺激応答性磁性微粒子、または非水溶性物と刺激応答性ポリマーと磁性微粒子を含有する水溶液に添加してもよい。凝集促進剤としては、例えば、Ｎａ２ＳＯ４が挙げられる。
【００４７】
凝集剤促進剤溶液の添加量としては特に限定されないが、非水溶性物と刺激応答性磁性微粒子、または非水溶性物と刺激応答性ポリマーと磁性微粒子が所望の温度で容易に凝集する程度まで、非水溶性物と刺激応答性磁性微粒子、または非水溶性物と刺激応答性ポリマーと磁性微粒子を含有する水溶液中に凝集剤促進剤溶液を添加すればよい。
【００４８】
工程（２）および工程（２’）
工程（２）は、工程（１）で生成させた凝集物を磁力により磁気分離する工程である。また、工程（２’）は、工程（１’）で生成させた凝集物を磁力により磁気分離する工程である。
【００４９】
磁気分離は、永久磁石、電磁石、超電導磁石または磁気カラムなどの従来公知の方法を用いることができる。凝集物の分離に用いる磁石等の磁力は、用いる磁性微粒子の有する磁力の大きさによって異なる。磁力は、目的の刺激応答性磁性微粒子を磁集可能な程度の磁力を適宜使用できる。磁石の素材としては、例えば、上述した磁性微粒子の素材で構成されたものを使用することができる。例えば、マグネ社製ネオジム磁石等が利用できる。
【００５０】
凝集物を磁気分離するには、凝集物の入った反応容器の外側から磁石を接触することによって、凝集物が磁石に吸着する。この状態で、上澄み液を排出することにより凝集物を分離することができる。なお、回収効率の観点から、非水溶性物に適した水等の溶媒を反応容器に添加し、工程（３）または工程（３’）に供することが好ましい。
【００５１】
工程（３）および工程（３’）
工程（３）は、工程（２）で分離した凝集物に工程（１）と反対の刺激を与えて刺激応答性磁性微粒子を親水性とすることによる刺激応答性磁性微粒子の表面における力学的な変化を利用して非水溶性物を刺激応答性磁性微粒子からリリースする工程である。
【００５２】
また、工程（３’）は、工程（２’）で分離した凝集物に工程（１’）と反対の刺激を与えて刺激応答性ポリマーを親水性とすることによる刺激応答性ポリマーの力学的な変化を利用して、非水溶性物を刺激応答性ポリマーと磁性微粒子からリリースする工程である。
【００５３】
ここで、特開２０００−１４０６３２号公報には、刺激応答性高分子と標的物質に対して特異的に相互作用する物質を含み、刺激応答材料高分子が物理的刺激により構造変化を起こすことで、標的物質に対して特異的に相互作用する物質の相互作用が化学的もしくは物理的環境の変化を受け、標的物質とその相互作用力が温度等の物理的刺激により可逆的に変化する複合化材料を有する充填剤を用いる、標的物質の分離方法が記載されている。
【００５４】
本発明の方法と特開２０００−１４０６３２号公報に記載の分離方法との異なる点は、標的物質に対する特異的なリガンドまたは特異的な官能基を利用せず、刺激応答性磁性微粒子の表面、または凝集時の刺激応答性ポリマーの表面と標的物質の表面の疎水性相互作用により結合する点である。また、分離方法もカラムではなく磁気分離を使用する点においても異なる。
【００５５】
前記工程（１）または工程（１’）と反対の刺激を与えるとは、具体的には、例えば、工程（１）または工程（１’）における刺激が、水溶液の温度を上昇させる刺激であった場合、工程（３）または工程（３’）における刺激は水溶液の温度を低下させる刺激を与えることを意味する。また、例えば、工程（１）または工程（１’）における刺激が、水溶液のｐＨを上昇させる刺激であった場合、工程（３）または工程（３’）における刺激は、水溶液のｐＨを低下させる刺激を与えることを意味する。
【００５６】
水溶液の温度を上昇させる刺激を与える方法としては、例えば、温水を添加する方法および反応容器を加温する方法が挙げられる。また、水溶液の温度を低下させる刺激を与える方法としては、例えば、冷水を添加する方法および反応容器を冷却する方法が挙げられる。
【００５７】
工程（３）または工程（３’）においては、さらに超音波処理または撹拌等を行うことにより、非水溶性物の回収効率を向上することができる。非水溶性物を磁性微粒子からリリースしたことは、目視、吸光度の測定、透過率の測定または磁石による磁気回収等の手段により確認することができる。
【００５８】
本発明の水溶液中に存在する非水溶性物を回収するためのキットは、例えば、以下の試薬から構成される。
試薬Ａ：刺激応答性磁性微粒子の分散液、または刺激応答性ポリマーと磁性微粒子との分散液
試薬Ｂ：凝集促進剤溶液（一例として、１ＭのＮａ２ＳＯ４水溶液が挙げられる）
試薬Ｃ：希釈用バッファー（上記試薬Ａ及びＢの希釈、並びに非水溶性物を含有する水溶液の希釈に使用可能な緩衝液である。一例として、トリス塩酸緩衝液、リン酸緩衝液等が挙げられる。）
試薬Ｄ：回収対象物質（非水溶性物）の標準品（一例として、精製した微細藻類が挙げられる。）。
【実施例】
【００５９】
以下、実施例によって本発明を具体的に説明するが、本発明はこれらによって何ら限定されることはない。
【００６０】
オーランチオキトリウムの濃度の測定は、株式会社島津製作所社製ＵＶ−１７００  ＰｈａｒｍａＳｐｅｃを用いて、測定波長４０３ｎｍで測定した。また、本実施例で使用した水は、ミリポア社製純水製造装置「Ｅｌｉｘ  ＵＶ  ３５」によって精製された導電率１４．７ＭΩｃｍの精製水（池田理化社製、品番１−４７０４−０１、型番Ｗ−２０）である。
【００６１】
［実施例１］
６０ｍｌのサンプル瓶にオーランチオキトリウム藻類培養液（０．０３質量％、ｐＨ：９．９７、高砂熱学工業社より入手）を３．０ｍｌと熱応答性ポリマー（ＰＮＩＰＡＭ、シグマ−アルドリッチ社製）を固定化した磁性微粒子（粒径２．８μｍ、ダイナビーズ：Ｍ−２７０、ベリタス社製）を２．０ｍｌ（１０ｍｇ／ｍｌ）添加し、液温が５０℃のウォーターバス中で、２分間、回転数３００ｒｐｍにて攪拌した。
【００６２】
その後、攪拌を停止し、磁性微粒子と一緒にオーランチオキトリウムを４，０００Ｇのネオジウム磁石にて回収した。回収前のオーランチオキトリウム藻類培養液を図１に、回収後の試料を図２に示す。この結果から、磁性微粒子と一緒にオーランチオキトリウムを一部回収できることがわかった。
【００６３】
［実施例２］
６０ｍｌのサンプル瓶にオーランチオキトリウム藻類培養液（０．０３質量％、ｐＨ：９．９７、高砂熱学工業社より入手）を３．０ｍｌと熱応答性ポリマー（ＰＮＩＰＡＭ、シグマ−アルドリッチ社製）を固定化した磁性微粒子（粒径１．０μｍ、ダイナビーズ：ＭｙＯｎｅ、ベリタス社製）を２．０ｍｌ（１０ｍｇ／ｍｌ）添加し、液温が５０℃のウォーターバス中で、２分間、回転数３００ｒｐｍにて攪拌した。
【００６４】
その後、攪拌を停止し、磁性微粒子と一緒にオーランチオキトリウムを４，０００Ｇのネオジウム磁石にて回収した。回収前のオーランチオキトリウム藻類培養液を図１に、回収後の試料を図３に示す。この結果から、磁性微粒子と一緒にオーランチオキトリウムを一部回収できることがわかった。
【００６５】
［実施例３］
６０ｍｌのサンプル瓶にオーランチオキトリウム藻類培養液（０．０３質量％、ｐＨ：９．９７、高砂熱学工業社より入手）を３．０ｍｌと熱応答性ポリマー（ＰＮＩＰＡＭ、シグマ−アルドリッチ社製）の水溶液を０．３ｍｌ（濃度１．０質量％）、磁性微粒子（粒径４．０μｍ、森下弁柄工業社製：ＭＴＢ−３０）を０．０２２ｇ添加し、液温が５０℃のウォーターバス中で、２分間、回転数３００ｒｐｍにて攪拌した。なお、ＰＮＩＰＡＭはポリ（Ｎ−イソプロピルアクリルアミド）の略号である。
【００６６】
その後、攪拌を停止し、磁性微粒子と一緒にオーランチオキトリウムを４，０００Ｇのネオジウム磁石で回収した。回収前のオーランチオキトリウム藻類培養液を図１に、回収後の試料を図４Ａに示す。図４Ａに示すように、磁性微粒子回収後の上清は、透明であった。
【００６７】
磁気分離後の磁性微粒子に３．０ｍｌの蒸留水を添加し、氷浴下、超音波洗浄器で１０分間、回転数３００ｒｐｍにて攪拌した。その後、攪拌を停止し、磁性微粒子だけを４，０００Ｇのネオジウム磁石にて回収した。磁性微粒子回収後の試料を図４Ｂに示す。図４Ｂに示すように、磁性微粒子回収後の上清から、オーランチオキトリウムが溶出したことが確認された。
【００６８】
［実施例４］
６０ｍｌのサンプル瓶にオーランチオキトリウム藻類培養液（０．０３質量％、ｐＨ：９．９７、高砂熱学工業社より入手）を３．０ｍｌと熱応答性ポリマー（ＰＮＩＰＡＭ、シグマ−アルドリッチ社製）を固定化した磁性微粒子（粒径２．８μｍ、ダイナビーズ：Ｍ２７０、ベリタス社製）を２．０ｍｌ（１０ｍｇ／ｍｌ）および、熱応答性ポリマー（ＰＮＩＰＡＭ、シグマ−アルドリッチ社製）を０．１ｍｌ（０．５ｍｇ／ｍｌ）添加し、液温が５０℃のウォーターバス中で、２分間、回転数３００ｒｐｍにて攪拌した。
【００６９】
その後、攪拌を停止し、生成した磁性微粒子と一緒にオーランチオキトリウムを４，０００Ｇのネオジウム磁石にて回収した。回収前のオーランチオキトリウム藻類培養液を図１に、回収後の試料を図５Ａに示す。図５Ａに示すように、磁性微粒子回収後の上清は、透明であった。
【００７０】
磁気分離後の磁性微粒子に３．０ｍｌの蒸留水を添加し、氷浴下で２分間、回転数３００ｒｐｍにて攪拌した。その後、攪拌を停止し、磁性微粒子を４，０００Ｇのネオジウム磁石にて回収した。磁性微粒子回収後の試料を図５Ｂに示す。図５Ｂに示すように、磁性微粒子回収後の上清から、オーランチオキトリウムが溶出したことが確認された。
【００７１】
［実施例５］
６０ｍｌのサンプル瓶にオーランチオキトリウム藻類培養液（０．０３質量％、ｐＨ：９．９７、高砂熱学工業社より入手）を３．０ｍｌと熱応答性ポリマー（ＰＮＩＰＡＭ、シグマ−アルドリッチ社製）を固定化した磁性微粒子（粒径１．０μｍ、ダイナビーズ：ＭｙＯｎｅ、ベリタス社製）を２．０ｍｌ（１０ｍｇ／ｍｌ）および、熱応答性ポリマー（ＰＮＩＰＡＭ、シグマ−アルドリッチ社製）を０．１ｍｌ（０．５ｍｇ／ｍｌ）添加し、液温が５０℃のウォーターバス中で、２分間、回転数３００ｒｐｍにて攪拌した。
【００７２】
その後、攪拌を停止し、生成した磁性微粒子と一緒にオーランチオキトリウムを４，０００Ｇのネオジウム磁石にて回収した。回収前のオーランチオキトリウム藻類培養液を図１に、回収後の試料を図６Ａに示す。図６Ａに示すように、磁性微粒子回収後の上清は、透明であった。
【００７３】
磁気分離後の磁性微粒子に３．０ｍｌの蒸留水を添加し、氷浴下で２分間、回転数３００ｒｐｍにて攪拌した。その後、攪拌を停止し、磁性微粒子だけを４，０００Ｇのネオジウム磁石にて回収した。磁性微粒子回収後の試料を図６Ｂに示す。図６Ｂに示すように、磁性微粒子回収後の上清から、オーランチオキトリウムが溶出したことが確認された。
【００７４】
［比較例１］
６０ｍｌのサンプル瓶にオーランチオキトリウム藻類培養液（０．０３質量％、ｐＨ：９．９７、高砂熱学工業社より入手）を３．０ｍｌと磁性微粒子（粒径２．８μｍ、ダイナビーズ：Ｍ−２７０、ベリタス社製）を２．０ｍｌ（１０ｍｇ／ｍｌ）添加し、室温で２分間、回転数３００ｒｐｍにて攪拌した。
【００７５】
その後、攪拌を停止し、４，０００Ｇのネオジウム磁石にて、生成した磁性微粒子と一緒にオーランチオキトリウムの回収を試みた。回収前のオーランチオキトリウム藻類培養液を図１に、回収後の試料を図７に示す。図７に示すように、４，０００Ｇのネオジウム磁石にて磁性微粒子と一緒にオーランチオキトリウムを回収できないことがわかった。
【００７６】
［比較例２］
６０ｍｌのサンプル瓶にオーランチオキトリウム藻類培養液（０．０３質量％、ｐＨ：９．９７、高砂熱学工業社より入手）を３．０ｍｌと磁性微粒子（粒径１．０μｍ、ダイナビーズ：ＭｙＯｎｅ、ベリタス社製）を２．０ｍｌ（１０ｍｇ／ｍｌ）添加し、室温で２分間攪拌した。
【００７７】
その後、攪拌を停止し、４，０００Ｇのネオジウム磁石にて磁性微粒子と一緒にオーランチオキトリウムの回収を試みた。回収前のオーランチオキトリウム藻類培養液を図１に、回収後の試料を図８に示す。図８に示すように、４，０００Ｇのネオジウム磁石にて磁性微粒子と一緒にオーランチオキトリウムを回収できないことがわかった。
【００７８】
［比較例３］
６０ｍｌのサンプル瓶にオーランチオキトリウム藻類培養液（濃度０．０３質量％、ｐＨ：９．９７、高砂熱学工業社より入手）を３．０ｍｌと磁性微粒子（粒径４．０μｍ、森下弁柄工業社製：ＭＴＢ−３０）を０．０２２ｇ添加し、液温が５０℃のウォーターバス中で、２分間、回転数３００ｒｐｍにて攪拌した。
【００７９】
その後、攪拌を停止し、４，０００Ｇのネオジウム磁石にて磁性微粒子と一緒にオーランチオキトリウムの回収を試みた。回収前のオーランチオキトリウム藻類培養液を図１に、回収後の試料を図９に示す。図９に示すように、４，０００Ｇのネオジウム磁石にて磁性微粒子と一緒にオーランチオキトリウムを回収できないことがわかった。
【図１】
2018046775.tif 000002
【図２】
2018046775.tif 000003
【図３】
2018046775.tif 000004
【図４】
2018046775.tif 000005
【図５】
2018046775.tif 000006
【図６】
2018046775.tif 000007
【図７】
2018046775.tif 000008
【図８】
2018046775.tif 000009
【図９】
2018046775.tif 000010